(57)【要約】【課題】超微粒子磁性粉末が良好に分散された磁性塗料の製造方法を提供すること、またこの方法で得られた磁性塗料を用いて高密度記録特性にすぐれた磁気記録媒体を提供することを目的とする。【解決手段】平均粒子径が５０nm未満の磁性粉末とバインダ樹脂とを含む磁性塗料の製造方法において、分散用メディアを使用して分散を行う工程の前に遠心分離機で処理することを特徴とする磁性塗料の製造方法、ならびに上記の製造方法で得られた磁性塗料を用いて製造された磁気テープや磁気ディスクなどの磁気記録媒体。【選択図】図１
2009016014.tif 000002
【特許請求の範囲】
【請求項１】
平均粒子径が５０ｎｍ未満の磁性粉末とバインダ樹脂とを含む磁性塗料の製造方法であって、遠心分離機を用いた塗料凝集物を除去する凝集物除去工程を経て、分散用メディアを使用した塗料分散工程を行うことを特徴とする磁性塗料の製造方法。
【請求項２】
前記遠心分離機が、連続式遠心分離機である磁性塗料の製造方法。
【請求項３】
前記凝集物除去工程にて除去された塗料凝集物を再処理する再処理工程を含むことを特徴とする請求項１に記載の磁性塗料の製造方法。
【請求項４】
平均粒子径が５０ｎｍ未満の磁性粉末とバインダ樹脂とを含む磁性塗料の製造装置であって、連続式遠心分離機を用いた塗料凝集物を除去する凝集物除去手段と、分散用メディアを使用した塗料分散手段とを備えることを特徴とする磁性塗料の製造装置。
【請求項５】
前記凝集物除去手段にて除去された塗料凝集物を再処理する再処理手段を備えることを特徴とする請求項４に記載の磁性塗料の製造装置。
【請求項６】
請求項１ないし３のいずれかに記載の製造方法で得られた磁性塗料を用いて製造された磁気記録媒体。
【発明の詳細な説明】
【技術分野】
【０００１】
本発明は、磁性塗料の製造方法および製造装置と、この方法により得られた磁性塗料を用いて製造された磁気記録媒体に関するものであり、とくに、超微粒子磁性粉末を含む磁性塗料の製造方法および製造装置と、この方法により得られた磁性塗料を用いて製造された、磁気特性や電磁変換特性に優れる磁気記録媒体に関するものである。
【背景技術】
【０００２】
磁気記録媒体のひとつである磁気テープには、オーディオテープ、ビデオテープ、コンピユータテープなどの種々の用途があるが、とくにデータバックアップ用のコンピュータテープの分野では、バックアップ対象となるハードディスクの大容量化に伴い、１巻あたり数１００ＧＢ以上の記憶容量のものが商品化されており、今後ハードディスクのさらなる大容量化に対応するため、バックアップテープの高容量化は不可欠である。
【０００３】
また、磁気記録媒体の高容量化のためには、記録波長をますます短くすること、およびトラック幅を小さくすることが必要不可欠である。
【０００４】
高容量コンピュータテープとしては、一般に、磁性粉末をバインダ樹脂中に分散させた磁性塗料を、可撓性支持体上に塗布して作製される、いわゆる塗布型テープが用いられている。磁気記録媒体の高密度化に対応して、使用される磁性粉末の粒子径は小さくなり、飽和磁化σｓで代表される磁気エネルギーの大きな強磁性金属粉未を使用するようになってきている。ところが、磁性粉末は、微粒子化や高磁気エネルギー化するほど、個々の粒子の凝集力が強まることが知られている。
【０００５】
また、磁気記録媒体は、表面平滑化によるスペーシングロスの低減、磁性層の薄層化、表面欠陥によるドロップアウトの低減、磁性粉末の保磁力分布の均一化、長時間かつ多数回の使用に耐えうる高耐久性のいずれをも兼ね備えていることが求められている。これらの要件を満たすには、磁性塗料が十分に分散されていることが必要となってくる。
【０００６】
一般に、磁性塗料は、磁性粉末、バインダ樹脂、有機溶剤およびその他の必要成分からなる塗料組成物を、分散槽内に金属、セラミックス、ガラスなどの分散用メディアを充填したボールミルやサンドミルのようなメディア型分散機を使用して分散され、製造される。とくに、最近の高容量磁気テープ用の磁性塗料は、分散槽内に内設した攪拌装置で分散用メディアを強制攪拌するサンドミルを使用して製造されている。
【０００７】
しかしながら、前述したように、磁気記録媒体の高容量化に伴う磁性粉末の微粒子化と高磁気エネルギー化により、磁性粉末の凝集力が大きくなり、磁性粉末などを磁性塗料中に均一に分散させることが困難になってきた。
【０００８】
このような問題に対して、サンドミルの分散条件を検討して良好な磁性塗料を得る試み（たとえば、特許文献１および特許文献２参照）や、サンドミルによる分散終了後、塗布工程の直前に超音波分散工程を設ける試み（たとえば、特許文献３、特許文献４および特許文献５参照）、サンドミルによる分散前にフィルタを用いて磁性塗料を濾過し、粗大な凝集物を予め除去し、高精度な分散塗料を得る試み（特許文献６）、塗料作製過程の中で段階的にフィルタを用いて磁性塗料、樹脂溶液などを濾過し、凝集物を強制的に排除して分散性の優れた塗料を得る試み（特許文献７）、塗布工程前にフィルタを用いて強磁性粉末の未分散物あるいは再凝集などの異物を除去する試み、（特許文献８）、塗布工程前に遠心分離機を用いて異物、凝集物を除去する試み（特許文献９）、などがなされている。
【０００９】
【特許文献１】特開平５−１８２１９４号公報
【特許文献２】特開２００１−８１４０６号公報
【特許文献３】特開平７−１５３０７４号公報
【特許文献４】特開平１０−２５１５６１号公報
【特許文献５】特開２０００−１３６３２８号公報
【特許文献６】特開２０００−１７３０５３号公報
【特許文献７】特開平７―２８７８４４号公報
【特許文献８】特開昭６１−２２９２３６号公報
【特許文献９】特開平５−５４３８０号公報
【発明の開示】
【発明が解決しようとする課題】
【００１０】
しかし、前記のサンドミルの分散条件、超音波の分散条件などの検討（特許文献１〜５）では、平均粒子径が５０ｎｍ未満の超微粒子磁性粉末の分散には不十分であり、また、塗料の未分散物である凝集体を濾過手段の強化により除去（特許文献６〜８）するには、濾過寿命が短く生産性の観点からは好ましくない。さらに、塗布工程前に遠心分離機を用いて異物、凝集物を除去（特許文献９）するのは、分散工程における分散効率および分散品質の向上には効果がなく、平均粒子径が５０ｎｍ未満の超微粒子磁性粉末を含む磁性塗料の分散品質を向上させるのには不十分であった。
【００１１】
本発明は、このような事情に照らして、超微粒子磁性粉末が良好に分散され、生産性に優れた磁性塗料の製造方法を提供すること、またこの方法で得られた磁性塗料を用いて高密度記録特性にすぐれた磁気記録媒体を提供することを目的としている。
【課題を解決するための手段】
【００１２】
本発明者らは、上記の課題を達成するために、磁性塗料の分散工程、分散装置について鋭意検討した結果、超微粒子磁性粉末を用いた磁性塗料の分散に際し、メディア型分散機を使用して分散を行う分散工程の前に予め、遠心分離機により粗大な凝集体（粗大な二次粒子）を除去しておくことで、塗料の分散を良好に行えること、またこの方法で得られた磁性塗料を用いて製造された磁気記録媒体によると、磁気特性や電磁変換特性にすぐれて、高密度記録特性に適したものとなることを見い出し、本発明を完成するに至ったものである。
【００１３】
すなわち、平均粒子径が５０ｎｍ未満の磁性粉末とバインダ樹脂とを含む磁性塗料の製造方法であって、遠心分離機を用いた塗料凝集物を除去する凝集物除去工程を経て、分散用メディアを使用した塗料分散工程を行うことを特徴とする。
【００１４】
前記遠心分離機が、連続式遠心分離機であることを特徴とする
前記凝集物除去工程にて除去された塗料凝集物を再処理する再処理工程を含むことを特徴とする。
【００１５】
平均粒子径が５０ｎｍ未満の磁性粉末とバインダ樹脂とを含む磁性塗料の製造装置であって、遠心分離機を用いた塗料凝集物を除去する凝集物除去手段と、分散用メディアを使用した塗料分散手段とを備えることを特徴とする。
【００１６】
前記凝集物除去手段にて除去された塗料凝集物を再処理する再処理手段を備えることを特徴とする。
【発明の効果】
【００１７】
このように、本発明は、磁性塗料の分散に際し、遠心分離機を用いた塗料凝集物を除去する凝集物除去工程を経て、分散用メディアを使用した塗料分散工程を行うことにより分散が良好な磁性塗料を提供することができ、この磁性塗料を用いることにより、粗さが平滑で磁気特性のすぐれた磁性層を形成することができ、その結果、高密度記録特性に適した磁気記録媒体を提供することができる。さらに、前記、凝集物除去工程により除去された塗料凝集物を再処理する再処理手段を備えることで、凝集物を廃棄することがなくなるため、生産性に優れた磁性塗料を提供することができる。
【発明を実施するための最良の形態】
【００１８】
本発明に係る一例の磁性塗料の製造方法のフローチャートを図１に示す。
本発明においては、図示した塗料製造方法のうち、分散工程の前に予め遠心分離機による凝集物除去工程を設けること、さらには、除去した凝集物を再処理する再処理工程を設けることにより、超微粒子磁性粉末を良好に分散でき、生産性に優れた磁性塗料を得、またこの方法で得られた磁性塗料を用いて高密度記録特性にすぐれた磁気記録媒体を得ることができる。
【００１９】
メディア型分散機で微粒子の磁性粉末を分散するにあたっては、メディアの粒子径を小さく、密度を大きくする方法が有効であり、粒子径が２ｍｍ以下のジルコニアビーズが好ましく用いられる。しかし、メディアの粒子径を小さくすると、粒子径の小さな磁性粉末の分散に対しては有効であるが、メディア型分散機による分散工程を行う前の磁性塗料中の磁性粉末やその他の非磁性粉末の二次粒子（粗大粒子）に対して、その粒子径が大きい場合には、分散能力が低下する傾向がある。また、前記分散能力の低下を補うため、分散エネルギーを強化（例えば周速を増加したり、分散時間の延長）するなどの手段では、本発明にある微粒子磁性粉では、磁性粉の損傷、磁性粉表面の変化などを招き、磁気特性が劣化したり、分散安定性が悪化する問題が発生した。
【００２０】
したがって、微粒子分散メディアを使用して有効に塗料分散を行うためには、分散前の磁性塗料の二次粒子径を十分小さくしておくことが好ましい。このために、図１に示した磁性粉前処理工程（解砕・混合工程）、混練工程およびミキシング工程が設けられるが、平均粒子径が５０ｎｍ未満の微粒子磁性粉末を分散する場合には、分散前の磁性塗料の二次粒子径を十分小さくすることが困難であり、メディア型分散機による分散が十分有効に行えているとはいえなかった。
【００２１】
本発明者らの検討によると、メディア型分散機による分散工程の前に遠心分離機、特に連続式遠心分離機による凝集物除去工程を設けることで、粗大な凝集物を除去できれば、分散工程で過剰な分散ネルギーを必要とせずに均一でしかも微細な分散が可能となり、分散安定性においても優れた磁性塗料が得られることが分かった。また、この磁性塗料を用いて製造された磁気テープや磁気ディスクなどの磁気記録媒体は、粗さが平滑で、磁気特性や電磁変換特性に優れたものが得られる。
【００２２】
一方、凝集物を除去するだけであれば、濾過などの手段を用いることも可能であるが、濾過の目詰まりにより生産性が低下し、歩留りを大きく低下させる。そこで本発明では、遠心分離機により凝集物を除去する工程を設け、さらには、除去された凝集物を廃棄することなく、後述する再処理工程により再処理することで、生産性や塗料の歩留りを向上させることができる。
【００２３】
なお、除去する粗大な凝集物（二次粒子）の粒子径は、２０μｍ以上が好ましく、１５μｍ以上がより好ましい。
【００２４】
本発明では、前記除去された粗大な凝集物については、再処理工程により微細化された後、磁性粉前処理工程、混練工程、ミキシング工程の何れかに戻される循環ラインを設けることが好ましい。通常ミキシング工程に戻すことで十分な特性が得られるが、磁性粉前処理工程、混練工程に戻すことで、さらに特性の向上を図ることができる。再処理工程における微細化設備としては、石臼の原理を利用したメディアレス型分散機としてＴ．Ｋ．マイコロイダー（プライミクス社製）、コーンミル（シンマルエンタープライゼス社製）、トルネード（浅田鉄工社製）などが好ましく、圧縮や剪断力が強い処理手段であれば、記載した以外の分散機を再処理手段として用いてもよい。
【００２５】
また、新たな再処理手段を設けず、前記除去された粗大な凝集物を磁性粉前処理工程または混練工程にもどして再処理を行ってもよい。通常混練工程に戻すことで十分な特性が得られるが、磁性粉前処理工程に戻すことで、さらに特性の向上を図ることができる。
【００２６】
本発明の磁性塗料の製造方法においては、図１に示すように遠心分離機による処理の前に、解砕・混合工程等の磁性粉前処理工程、混練工程および、ミキシング工程を設けるのが好ましい。これらの工程のうち、磁性粉前処理工程では、混練工程の前工程として、磁性粉末の顆粒を高速攪拌混合機にて解砕し、その後、引き続き、高速攪拌混合機にてリン酸系やスルホン酸系の有機酸などやバインダ樹脂、有機溶媒と混合して、磁性粉末の表面処理やバインダ樹脂との混合を行う。
【００２７】
上記の高速攪拌混合機としては、ホソカワミクロン社製のアグロマスタのような転動流動効果を利用したガス吹上げ式攪拌機、同社製のサイクロミックスやメカノフュージョンシステム、杉山重工社製のアキシャルミキサのような回転式混合機、三井鉱山社製のヘンシェルミキサなどを用いることができる。
【００２８】
つぎに、混練工程では、連続式２軸混練機や加圧混練機により、通常、固形分濃度が８０〜８５重量％、磁性粉末に対するバインダ樹脂の割合が１７〜３０重量％となる状態で、高粘度、高せん断力下で、混練を行うものである。
【００２９】
上記の連続式２軸混練機には、栗本鐵工所製のＫＥＸ−３０、ＫＥＸ−４０、ＫＥＸ−５０、ＫＥＸ−６５、ＫＥＸ−８０、日本製鋼所製のＴＥＸ３０ａＩＩ、ＴＥＸ４４ａＩＩ、ＴＥＸ６５ａＩＩ、ＴＥＸ７７ａＩＩ、ＴＥＸ９０ａＩＩ、加圧式混練機には、モリヤマ製の（ＤＳ．ＤＸ２０、５５、７５，１１０型）、トーシン製のＴＤ２０、ＴＤＳ３５、ＴＤＳ５５、ＴＤＳ７５、ＴＤＳ１１０などを用いることができる。
【００３０】
ミキシング工程では、上記した混練工程の後工程として、連続式２軸混練機または加圧混練機を用いて、少なくとも１回以上のバインダ樹脂溶液および／または有機溶媒、潤滑剤等を加えて、希釈し、さらに、高速攪拌ディスパーにより固形分濃度が２５〜４０重量％の状態で攪拌、混合を行うものである。
【００３１】
本発明においては、このような前工程を経たのち、遠心分離機による処理を施し粗大な凝集物を除去する。通常、前記処理時の塗料としては、固形分濃度が２５〜４０重量％、磁性粉末に対するバインダ樹脂の割合が１７〜３０重量％で行うのが好ましい。また、塗料粘度としては、通常、０．５〜５．０Ｐａ・ｓ（５００〜５０００ｃＰ）であるのが好ましい。
【００３２】
本発明の磁性塗料の製造方法で用いる遠心分離機は従来公知のものを用いることができるが、例えば特開平１０−４３６２６に提案されているような、図２に示した連続式遠心分離機１を用いることができる。この連続式遠心分離機は、不図示のモータにより駆動され回転する円筒部１０１と錐状部１０２を備えたボウル１０と前記モータとは別の不図示のモータにより駆動され回転するスクリュー軸２０に支柱２１１により取り付けられているスクリュー羽根２１２からなる回転排出機構２１が設けられており、連続式遠心分離機１に導入された磁性塗料Ｍ´は、不図示の供給ポンプにより供給管２２を通り、先端の供給口２３より、スクリュー軸２０とボウル１０の空間に連続して供給され、ボウル１０およびスクリュー軸２１の回転による遠心力により磁性塗料Ｍ´中で比重の高い粗大な凝集物Ｃと、それ以外の磁性塗料Ｍとに分離される。
【００３３】
前記凝集物Ｃは前記ボウル１０の内周壁に集められ、ボウル１０より少し低い回転数で回転しているスクリュー羽根２１２にかき取られて、ボウル１０の錐状部１０２の右端に設けられた沈下物排出口１２より排出される。粗大な凝集物が排除された磁性塗料Ｍは同じくボウル１０に設けられた液体排出口１１より排出され次の工程に送られる。
【００３４】
磁性塗料中からの磁性粉の粗大な凝集物の分離の効率は、磁性塗料の粘度、送液ポンプの送液量、ボウルの回転数、ボウルとスクリュー軸との回転数の差などによってきまる。磁性塗料の粘度が０．１〜５Ｐａ・ｓの範囲にあるとき、ボウルの回転数すなわち磁性塗料中からの粗大な凝集物を分離するのに必要な重力の加速度の値は２０００−１００００Ｇの範囲が望ましい。そのときのボウルの回転数はおよそ２０００−６０００ｒｐｍとなる。またそのときの送液ポンプ２の輸送量は５−５０リットル／分の範囲が望ましい。ボウルの内周壁に集められた粗大な凝集物を効率的にかきとるためには、ボウルとスクリュー軸との回転数の差を５−５０ｒｐｍの範囲とすることが望ましい。
【００３５】
その後、メディア型分散機にて分散工程を行う。通常、メディア型分散機で塗料を分散すると粘度が上昇するが、本発明の磁性塗料の製造方法では分散粒度が極めてシャープになっているため、塗料の粘度上昇を抑えることもできる。また、高エネルギーで分散させるため短時間での分散が可能である。さらに、微細分散されることで磁気特性の大幅な向上が得られる。メディア型分散機としては攪拌軸にディスク（穴開き、切り込み入り、溝付などを含む）、ピン、リングが設けられたものや、ロータが回転するもの、例えば、ナノミル、ピコミル、サンドミル、ダイノミルなど、従来公知のものを用いることができる。
【００３６】
分散用メディアの粒子径は、０．０５〜２．０ｍｍが好ましく、０．２〜１．６ｍｍがより好ましい。この範囲が好ましいのは、粒子径が０．０５ｍｍ未満では、塗料との分離が難しくなり、２．０ｍｍを超えると、微粒子に対する分散能力が低下するからである。
【００３７】
分散用メディアは、ガラス、セラミック、金属（表面が樹脂で覆われたものも含む）など、従来公知のものを使用できるが、特に微粒子の磁性粉末に対しては、密度の大きい（３ｇ／ｃｍ３以上）材質のものが好ましい。分散用媒体のミル容器への充填量は、ミル内容量に対して見掛け容量比率で５０〜９０％が好ましい。この範囲が好ましいのは、５０％未満では、分散効率が低下し、９０％を超えると、分散用メディアの動きが悪くなるばかりか、発熱量が多くなるためである。
【００３８】
攪拌軸の回転速度は、回転部の外周の速度（周速）で６〜１５ｍ／ｓが好ましい。この範囲が好ましいのは、６ｍ／ｓ未満では、分散用メディアの分散エネルギーが小さく、１５ｍ／ｓを超えると、分散用メディアが破壊されたりするからである。
【００３９】
塗料分散時の滞留時間は、磁性塗料の構成成分、用途により異なるが、通常３０〜９０分が好ましい。２連以上のメディア型分散機を用いて塗料分散を行う場合に、各連の分散条件を変えてもよい。たとえば、始めに大粒径分散用メディアを使用し、最後に小粒径分散メディアを使用すると、より好ましい。
【００４０】
分散工程の後、硬化剤、有機溶媒などを配合する配合工程、濾過工程を経て、磁性塗料は塗布工程へ供される。また、必要に応じて、塗布工程の前に超音波分散、高圧衝突型分散などの、再分散工程、濾過工程を加えてもよい。
【００４１】
以下、本発明の他の構成要素について詳述する。
【００４２】
＜磁性粉＞
本発明において磁性塗料の製造に使用される磁性粉末は強磁性鉄系金属磁性粉、窒化鉄磁性粉、板状の六角晶フェライト磁性粉などが好ましく用いられる。平均粒子径５０ｎｍ未満のもの、通常は、平均粒子径が１０ｎｍ以上のものが好ましく、１５〜４０ｎｍの範囲のものがより好ましい。この範囲が好ましいのは、平均粒子径が５０ｎｍ以上になると、粒子の大きさに基づく粒子ノイズが大きくなり、また平均粒子径が１０ｎｍ未満では、保磁力の低下や粒子の表面エネルギーが増大し、塗料中での分散が困難になるためである。
【００４３】
＜結合剤＞
結合剤樹脂としては、塩化ビニル樹脂、塩化ビニル−酢酸ビニル共重合体樹脂、塩化ビニル−ビニルアルコール共重合体樹脂、塩化ビニル−酢酸ビニル−ビニルアルコール共重合体樹脂、塩化ビニル−酢酸ビニル−無水マレイン酸共重合体樹脂、塩化ビニル−水酸基含有アルキルアクリレート共重合体樹脂、ニトロセルロースなどのセルロース系樹脂の中から選ばれる少なくとも１種と、ポリウレタン樹脂とを組み合わせたものなどが挙げられる。
【００４４】
これらの樹脂の中でも、塩化ビニル−水酸基含有アルキルアクリレート共重合体樹脂とポリウレタン樹脂を併用するのが好ましい。
【００４５】
ポリウレタン樹脂には、ポリエステルポリウレタン樹脂、ポリエーテルポリウレタン樹脂、ポリエーテルポリエステルポリウレタン樹脂、ポリカーボネートポリウレタン樹脂、ポリエステルポリカーボネートポリウレタン樹脂などがある。
【００４６】
このような結合剤樹脂は、官能基として、−ＣＯＯＨ、−ＳＯ３Ｍ、−ＯＳＯ３Ｍ、−Ｐ＝Ｏ（ＯＭ）３、−Ｏ−Ｐ＝Ｏ（ＯＭ）２〔これらの式中、Ｍは水素原子、アルカリ金属塩基またはアミン塩を示す〕、−ＯＨ、−ＮＲ１Ｒ２、−Ｎ＋Ｒ３Ｒ４Ｒ５〔これらの式中、Ｒ１、Ｒ２、Ｒ３、Ｒ４、Ｒ５は水素または炭化水素基を示す〕、エポキシ基などを有しているものが、好ましく用いられる。
【００４７】
このような結合剤樹脂を使用すると、磁性粉末などの分散性が向上するためである。２種以上の樹脂を併用する場合には、官能基の極性を一致させるのが好ましく、中でも、−ＳＯ３Ｍ基同士の組み合わせが好ましい。
【００４８】
これらの結合剤樹脂は、磁性粉末１００重量部に対して、通常は、７〜５０重量部、好ましくは１０〜３５重量部の範囲で使用するのがよい。とくに、塩化ビニル系樹脂とポリウレタン樹脂を併用する場合は、塩化ビニル系樹脂５〜３０重量部とポリウレタン樹脂２〜２０重量部とを併用するのが好ましい。
【００４９】
また、これらの結合剤樹脂とともに、結合剤樹脂中に含まれる官能基などと結合させて架橋する熱硬化性の架橋剤を併用するのが好ましい。
【００５０】
このような架橋剤としては、トリレンジイソシアネート、ヘキサメチレンジイソシアネート、イソホロンジイソシアネートなどや、これらのイソシアネート類とトリメチロールプロパンなどの水酸基を複数個有するものとの反応生成物、上記イソシアネート類の縮合生成物などの各種のポリイソシアネートが好ましく用いられる。
【００５１】
これらの架橋剤は、結合剤樹脂１００重量部に対して、通常１〜５０重量部の割合で用いられる。より好ましくは１５〜３５重量部である。
【００５２】
また、上記のような熱硬化性の結合剤樹脂の代わりに、放射線硬化性樹脂を用いてもよい。放射線硬化性樹脂としては、上記熱硬化性樹脂をアクリル変性し放射線感応性二重結合を持たせたものや、アクリルモノマー、アクリルオリゴマーが用いられる。
【００５３】
＜有機溶剤＞
本発明において、磁性塗料の製造に使用される有機溶剤としては、たとえば、メチルエチルケトン、シクロヘキサノン、メチルイソブチルケトンなどのケトン系溶剤、テトラヒドロフラン、ジオキサンなどのエーテル系溶剤、酢酸エチル、酢酸ブチルなどの酢酸エステル系溶剤、エチレングリコール、プロピレングリコール、エチレングリコールモノエチルエーテル、プロピレングリコールモノメチルエーテルなどのグリコール系溶剤、などが挙げられる。これらの有機溶剤は、単独でまたは混合して使用され、またトルエンなどと混合して使用される。
【００５４】
本発明において、磁性塗料の製造に使用される添加剤には、研磨材、潤滑剤、分散剤が使用できる。
【００５５】
＜研磨剤＞
研磨剤としては、α−アルミナ、β−アルミナ、炭化ケイ素、酸化クロム、酸化セリウム、α−酸化鉄、コランダム、人造ダイアモンド、窒化珪素、炭化珪素、チタンカーバイト、酸化チタン、二酸化珪素、窒化ホウ素など、主としてモース硬度６以上のものが単独または組み合わせて使用できる。これらの研磨剤の粒子サイズとしては、通常、平均粒子径で１０〜２００ｎｍであるのが好ましい。
【００５６】
また、磁性塗料には、必要により、導電性と表面潤滑性の向上を目的に、従来公知のカーボンブラックを添加してもよい。カーボンブラックには、アセチレンブラック、ファーネスブラック、サーマルブラックなどを使用できる。平均粒子径が１０〜１００ｎｍのものが好ましい。この範囲が好ましいのは、平均粒子径が１０ｎｍ未満になると、カーボンブラックの分散が難しく、１００ｎｍを超えると、多量のカーボンブラックを添加する必要があり、いずれも表面が粗くなり、出力低下の原因になるためである。また、必要により、平均粒子径の異なるカーボンブラックを２種以上用いてもよい。
【００５７】
＜潤滑剤＞
磁性塗料には、塗料中に含まれる全粉体１００重量部に対して、０．５〜５重量部の高級脂肪酸、０．２〜３重量部の高級脂肪酸のエステル、０．５〜５．０重量部の脂肪酸アミドを含有させることが好ましい。上記範囲の高級脂肪酸の添加が好ましいのは、０．５重量部未満では、摩擦係数低減効果が小さく、５重量部を超えると、強靭性が失われるおそれがあるからである。上記範囲の高級脂肪酸のエステル添加が好ましいのは、０．２重量部未満では、摩擦係数低減効果が小さく、３重量部を超えると、磁性層への移入量が多すぎるため、テープとヘッドが貼り付くなどの副作用を生じるおそれがあるためである。上記の範囲の脂肪酸アミド添加が好ましいのは、０．５重量部未満ではヘッド／磁性層界面での直接接触が起こり焼き付き防止効果が小さく、５重量部を超えるとブリードアウトしてドロップアウトなどの欠陥が発生する恐れがあるからである。高級脂肪酸としては、炭素数１０以上の脂肪酸を用いるのが好ましい。炭素数１０以上の脂肪酸は、直鎖、分岐、シス・トランスなどの異性体のいずれでもよいが、潤滑性能にすぐれる直鎖型が好ましい。この脂肪酸には、ラウリン酸、ミリスチン酸、ステアリン酸、パルミチン酸、ベヘン酸、オレイン酸、リノール酸などがある。これらの中でも、ミリスチン酸、ステアリン酸、パルミチン酸などが好ましい。
【００５８】
高級脂肪酸エステルとしては、前記高級脂肪酸のエステルを用いるのが好ましい。脂肪酸アミドとしては、パルミチン酸、ステアリン酸などの炭素数が１０以上の脂肪酸アミドが使用可能である。
【００５９】
＜分散剤＞
磁性粉末、研磨材やカーボンブラックなどの添加剤を良好に分散させるために分散剤を使用することができる。このような分散剤としては、カプリル酸、カプリン酸、ラウリン酸、ミリスチン酸、パルミチン酸、ステアリン酸、ベヘン酸、オレイン酸、エライジン酸、リノール酸、リノレン酸、ステアロール酸などの炭素数１２〜１８個の脂肪酸〔ＲＣＯＯＨ（Ｒは炭素数１１〜１７個のアルキル基またはアルケニル基）〕、上記脂肪酸のアルカリ金属またはアルカリ土類金属からなる金属石けん、上記脂肪酸エステルのフッ素を含有した化合物、上記脂肪酸のアミド、ポリアルキレンオキサイドアルキルリン酸エステル、レシチン、トリアルキルポリオレフィンオキシ第四級アンモニウム塩（アルキルは炭素数１〜５個、オレフィンはエチレン、プロピレンなど）、硫酸塩、スルホン酸塩、りん酸塩、銅フタロシアニンなどの従来公知の各種の分散剤を、いずれも使用することができる。これらは、単独でも組み合わせて使用してもよい。分散剤は、いずれの層でも、結合剤樹脂１００重量部に対し、通常０．５〜２０重量部の範囲で添加される。
【００６０】
本発明においては、上記した磁性粉末および結合剤樹脂とともに、有機溶剤や上記の添加剤成分などを使用して、前記方法で分散処理して磁性塗料を製造したのち、この磁性塗料を使用して、常法に準じて、非磁性支持体上に塗布し、乾燥して、磁性層を形成し、所要の処理工程を経ることにより、磁気記録媒体を製造する。
【００６１】
ここで、磁性層の厚さは、０．０１μｍ以上、０．１５μｍ以下が好ましい。この範囲が好ましいのは、０．０１μｍ未満では得られる出力が小さいのと、均一な磁性層を塗布するのが困難であり、０．１５μｍを超えると、短波長信号の解像度が悪くなるからである。短波長記録特性をさらに向上させるには、磁性層の厚さは０．０１〜０．１μｍであるのがより好ましく、０．０２〜０．０６μｍが最も好ましい。
【００６２】
本発明において、上記の磁性層は、非磁性支持体上に直接形成することもできるが、通常は、下塗り層を介して形成するのが望ましい。また、この磁性層の上に、必要により、磁性層の保護などのため、トップコート層（最上層非磁性層）を設けてもよい。さらに、上記の磁性層は、磁気記録媒体の容量を大きくするために、非磁性支持体の両面側に形成してもよい。一方、非磁性支持体の片面にのみ磁性層を形成する場合は、通常は、その背面側にバックコート層を形成するのが望ましい。
【００６３】
＜非磁性支持体＞
非磁性支持体の厚さは、用途によって異なるが、通常は、１．５〜１１μｍのものが使用される。非磁性支持体の厚さは、より好ましくは２〜７μｍである。この範囲の厚さの非磁性支持体が使用されるのは、１．５μｍ未満となると、製膜が難しくなり、またテープ強度が小さくなるためであり、１１μｍを超えると、テープ全厚が厚くなり、テープ１巻あたりの記録容量が小さくなるためである。
【００６４】
非磁性支持体の長手方向のヤング率としては、５．８ＧＰａ（５９０ｋｇ／ｍｍ２）以上が好ましく、７．１ＧＰａ（７２０ｋｇ／ｍｍ２）以上がより好ましい。非磁性支持体の長手方向のヤング率が５．８ＧＰａ以上がよいのは、長手方向のヤング率が５．８ＧＰａ未満では、テープ走行が不安定になるためである。
【００６５】
ヘリキャルスキャンタイプでは、長手方向のヤング率（ＭＤ）／幅方向のヤング率（ＴＤ）は、０．６〜０．８の範囲が好ましく、０．６５〜０．７５の範囲がより好ましい。長手方向のヤング率／幅方向のヤング率が、上記範囲がよいのは、０．６未満または０．８を超えると、メカニズムは現在のところ不明であるが、磁気ヘッドのトラックの入り側から出側間の出力のばらつき（フラットネス）が大きくなるためである。このばらつきは、長手方向のヤング率／幅方向のヤング率が０．７付近で最小になる。
【００６６】
また、リニアレコーディングタイプでは、長手方向のヤング率／幅方向のヤング率は、理由は明らかではないが、０．７〜１．３が好ましい。
【００６７】
非磁性支持体の幅方向の温度膨張係数は、−１０〜１０×１０−６、湿度膨張係数は、０〜１０×１０−６が好ましい。この範囲が好ましいのは、この範囲をはずれると、温度・湿度の変化によりオフトラックが生じエラーレートが大きくなるからである。
【００６８】
以上のような特性を満足する非磁性支持体としては、たとえば、二軸延伸のポリエチレンテレフタレートフイルム、ポリエチレンナフタレートフィルム、芳香族ポリアミドフィルム、芳香族ポリイミドフィルムなどが挙げられる。
【００６９】
＜下塗り層＞
高記録密度の磁性層を得るためには、磁性層の厚さを薄くすることが望ましく、耐久性のある薄層の磁性層を安定して得るためには、磁性層と非磁性支持体との間に下塗り層（非磁性層）を設けることが好ましい。下塗り層の厚さは、０．２μｍ以上、１．５μｍ以下が好ましく、１μｍ以下がより好ましく、０．８μｍ以下がさらに好ましい。この範囲が好ましい理由は、０．２μｍ未満では、磁性層の厚さむら低減効果や、耐久性の向上効果が小さくなり、また１．５μｍを超えると、磁気テープの全厚が厚くなりすぎて、テープ１巻あたりの記録容量が小さくなるためである。この下塗り層に使用するバインダ樹脂（ないし架橋剤）や下塗り層形成のための塗料溶剤には、磁性塗料の場合と同様のものが用いられる。
【００７０】
下塗り層に使用する非磁性粉末には、酸化チタン、酸化鉄、酸化アルミニウムなどがあるが、酸化鉄単独または酸化鉄と酸化アルミニウムの混合系が好ましい。非磁性粉末の粒子形状は、球状、板状、針状、紡錘状のいずれでもよいが、針状、紡錘状の場合は、通常、長軸長が２０〜２００ｎｍ、短軸長が５〜２００ｎｍのものが好ましい。非磁性粉末を主成分とし、これに必要により粒子径が０．０１〜０．１μｍのカーボンブラック、粒子径が０．０５〜０．５μｍの酸化アルミニウムを補助的に含有させることが多い。下塗り層を平滑にかつ厚みムラを少なく塗布するには、上記の非磁性粒子およびカーボンブラックは、とくに粒度分布がシャープなものを用いるのが好ましい。下塗り層には、平均粒子径が１０〜１００ｎｍの非磁性板状粉末を添加することもできる。非磁性板状粉末の成分としては、セリウムなどの希土類元素、ジルコニウム、珪素、チタン、マンガン、鉄などの元素の酸化物または複合酸化物が用いられる。
【００７１】
導電性改良の目的で、平均粒子径が１０〜１００ｎｍのグラファイトのような板状炭素性粉末や平均粒子径が１０〜１００ｎｍの板状ＩＴＯ（インジウム・スズ複合酸化物）粉末などを添加してもよい。上記の非磁性板状粉末を添加することにより、膜厚の均一性、表面平滑性、剛性、寸法安定性が改善される。
【００７２】
＜バックコート層＞
本発明において、磁気テープを構成する非磁性支持体の他方の面（磁性層が形成されている面とは反対側の面）には、走行性の向上などを目的として、バックコート層を設けることができる。このバックコート層に磁性があると、磁気記録層の磁気信号が乱れる場合があるため、通常、バックコート層は非磁性である。
【００７３】
バックコート層の厚さは、０．２〜０．８μｍが好ましい。この範囲が良いのは、０．２μｍ未満では、走行性向上効果が不十分で、０．８μｍを超えると、テープ全厚が厚くなり、１巻あたりの記録容量が小さくなるためである。バックコート層の中心線平均表面粗さＲａは、３〜８ｎｍが好ましく、４〜７ｎｍがより好ましい。
【００７４】
バックコート層には、通常、カーボンブラックを含ませる。カーボンブラックには、アセチレンブラック、ファーネスブラック、サーマルブラックなどを使用できる。通常は、小粒子径カーボンブラックと大粒子径カーボンブラックを使用する。小粒子径カーボンブラックと大粒子径カーボンブラック合計の添加量は、無機粉体重量を基準にして、６０〜１００重量％が好ましく、７０〜１００重量％がより好ましい。
【００７５】
小粒子径カーボンブラックには、平均粒子径５〜２００ｎｍのものが使用されるが、平均粒子径１０〜１００ｎｍのものがより好ましい。この範囲がより好ましいのは、平均粒子径が１０ｎｍ未満では、カーボンブラックの分散が難しくなり、平均粒子径が１００ｎｍを超えると、多量のカーボンブラックを添加する必要があり、いずれも表面が粗くなり磁性層への裏移り（エンボス）の原因になるためである。大粒子径カーボンブラックとして、小粒子径カーボンブラックの５〜１５重量％、平均粒子径２００〜４００ｎｍの大粒子径カーボンブラックを使用すると、表面も粗くならず、走行性向上効果も大きくなる。
【００７６】
バックコート層には、強度、温度・湿度寸法安定性などの向上を目的に、平均粒子径が１０〜１００ｎｍの非磁性板状粉末を添加することができる。非磁性板状粉末の成分は、酸化アルミニウムのほか、セリウムなどの希土類元素、ジルコニウム、珪素、チタン、マンガン、鉄などの元素の酸化物または複合酸化物が用いられる。
【００７７】
導電性改良の目的で、平均粒子径が１０〜１００ｎｍの板状炭素性粉末や平均粒子径が１０〜１００ｎｍの板状ＩＴＯ粉末などを添加してもよい。また、必要に応じて、平均粒子径が０．１〜０．６μｍの粒状酸化鉄粉末を添加してもよい。添加量としては、バックコート層中の全無機粉体の重量を１００重量部として、２〜４０重量部が好ましく、５〜３０重量部がより好ましい。また、平均粒子径が０．１〜０．６μｍのアルミナを添加すると、耐久性がさらに向上するので、好ましい。
【００７８】
バックコート層には、バインダ樹脂として、磁性塗料の場合と同様のものを使用できる。これらの中でも、摩擦係数を低減し走行性を向上させるため、セルロース系樹脂とポリウレタン系樹脂とを複合して併用するのが好ましい。
【００７９】
バインダ樹脂の含有量は、通常、カーボンブラックと無機非磁性粉末との合計量１００重量部に対して、４０〜１５０重量部、好ましくは５０〜１２０重量部、より好ましくは６０〜１１０重量部、さらに好ましくは７０〜１１０重量部である。上記範囲が好ましいのは、４０重量部未満では、バックコート層の強度が不十分であり、１５０重量部を超えると、摩擦係数が高くなりやすいためである。セルロース系樹脂を３０〜７０重量部、ポリウレタン系樹脂を２０〜５０重量部使用するのが好ましい。
【００８０】
バックコート層には、バインダ樹脂を硬化するために、ポリイソシアネート化合物などの架橋剤を用いるのが好ましい。架橋剤には、磁性層の場合と同様のものを使用できる。架橋剤の量は、バインダ樹脂１００重量部に対して、通常１０〜５０重量部、好ましくは１０〜３５重量部、より好ましくは１０〜３０重量部である。上記範囲が好ましいのは、１０重量部未満では、バックコート層の塗膜強度が弱くなりやすく、５０重量部を超えると、ＳＵＳに対する動摩擦係数が大きくなるためである。
【００８１】
以下、実施例により本発明をさらに具体的に説明するが、本発明は、これらの実施例に限定されるものではない。なお、実施例および比較例中の部は、重量部である。また、実施例および比較例中の平均粒子径は、数平均粒子径である。
【実施例１】
【００８２】
＜下塗り塗料成分＞
（１）成分
針状酸化鉄                                              ６８部
カーボンブラック                                        ２０部
粒状アルミナ粉末                                        １２部
メチルアシッドフォスフェート                              １部
塩化ビニル−ヒドロキシプロピルアクリレート共重合体        ９部
（含有−ＳＯ３Ｎａ基：０．７×１０−４当量／ｇ）
ポリエステルポリウレタン樹脂                              ５部
（ガラス転移温度：４０℃、含有−ＳＯ３Ｎａ基：１×１０−４当量／ｇ）
テトラヒドロフラン                                      １３部
シクロヘキサノン                                        ６３部
メチルエチルケトン                                    １３７部
（２）成分
ステアリン酸ブチル                                        ２部
シクロヘキサノン                                        ５０部
トルエン                                                ５０部
（３）成分
ポリイソシアネート                                        ６部
シクロヘキサノン                                          ９部
トルエン                                                  ９部
＜磁性塗料成分＞
（１）混練工程成分
粒状窒化鉄磁性粉                                      １００部
（Ａｌ−Ｙ−Ｆｅ−Ｎ）〔σｓ：８５Ａｍ２／ｋｇ（８５ｅｍｕ／ｇ）
Ｈｃ：２１４．９ｋＡ／ｍ（２７００Ｏｅ）平均粒子径１４．５ｎｍ〕
塩化ビニル−ヒドロキシプロピルアクリレート共重合体      １７部
ポリエステルポリウレタン樹脂                              ６部
アルミナ粉末                                            １０部
メチルアシッドフォスフェート                              ４部
メチルエチルケトン                                      １７部
トルエン                                                １７部
（２）ミキシング工程成分
パルミチン酸アミド                                        １部
ステアリン酸ブチル                                        １部
シクロヘキサノン                                      １８０部
トルエン                                              １４０部
（３）配合工程成分
ポリイソシアネート                                        ６部
メチルエチルケトン                                      １０部
シクロヘキサノン                                        １６部
トルエン                                                １６部
上記の下塗り成分において（１）を回分式ニーダで混練し、（２）を加えて撹拌の後、サンドミルで滞留時間を６０分として分散処理を行い、これに（３）を加え撹拌・ろ過した後、下塗り塗料（下塗り用塗料）とした。
【００８３】
これとは別に、上記の磁性塗料のうち、まず、（１）混練工程成分を、磁性粉前処理工程として、高速攪拌混合機にて、予め高速混合しておき、その混合粉末を加圧式ニーダで混練する。次に、（２）ミキシング工程成分を加えて撹拌しながら希釈を行った（未分散塗料）。続いて、凝集物除去工程として、図２で示した連続式遠心分離機にて、重力加速度１００００Ｇ、円筒４とコンベヤー５との回転数の差を３０ｒｐｍの条件にて、塗料凝集物の除去を実施した。これにより粒子径が１５μｍ以上の凝集物が除去された。なお、除去された塗料凝集物は、再処理工程として、Ｔ．Ｋ．マイコロイダー（プライミクス社製）にて再処理（クリアランス０．１ｍｍ、砥石回転数４０００ｒｐｍ）を行い、ミキシング工程に戻した。
【００８４】
凝集物を除去された塗料は、分散工程として、ナノミル（浅田鉄工社製）で滞留時間６０分にて分散処理したのち、（３）配合工程成分を加えて撹拌し、配合工程を行い、孔径０．８μｍのフィルタにて濾過工程を行い、磁性塗料を調整した。なお、磁性塗料の作製に際して投入した、材料の総重量に対する、濾過後に得られた磁性塗料の重量の割合を、塗料歩留まり（％）とした。
【００８５】
上記下塗り塗料を、厚さ８μｍのポリエチレンナフタレートフィルムからなる非磁性支持体上に、乾燥、カレンダ後の厚さが０．９μｍになるように塗布し、下塗り層上に、上記の磁性塗料をエクストルージョン型コータにてウエット・オン・ウエットで、乾燥、カレンダ後の厚さが０．０８μｍになるように塗布し、磁場配向（Ｎ−Ｎ対向磁石（３９８ｋＡ／ｍ）＋ソレノイドコイル（３９８ｋＡ／ｍ））処理後、ドライヤおよび遠赤外線を用いて乾燥し、磁気シートを作製した。
【００８６】
＜バックコート層用塗料成分＞
カーボンブラック（平均粒子径２５ｎｍ）                    ８０部
カーボンブラック（平均粒子径３５０ｎｍ）                  １０部
粒状酸化鉄（平均粒子径５０ｎｍ）                          １０部
ニトロセルロース                                          ４５部
ポリウレタン樹脂                                          ３０部
シクロヘキサノン                                        ２６０部
トルエン                                                ２６０部
メチルエチルケトン                                      ５２５部
上記のバックコート層用塗料成分をサンドミルで分散した後、ポリイソシアネート１５部を加えてバック層用塗料を調整し、ろ過後、上記で作製した磁気シートの磁性層の反対面に塗布し乾燥させた。
【００８７】
このようにして得られた磁気シートを金属ロールからなる７段カレンダで、温度１００℃、線圧１９６ｋＮ／ｍの条件で鏡面化処理(カレンダ処理)し、磁気シートをコアに巻いた状態で６０℃、４８時間エージングして評価用の磁気シートを作製した。
【実施例２】
【００８８】
再処理工程として、Ｔ.Ｋ.マイコロイダーを使用する代わりに、塗料凝集物を混練工程に戻して再処理を行った以外は、実施例１と同様にして評価用の磁気シートを作製した。
【実施例３】
【００８９】
分散工程の滞留時間を６０分から４５分に変更した以外は、実施例２と同様にして評価用の磁気シートを作製した。
【実施例４】
【００９０】
凝集物除去工程の遠心分離機の重力加速度を１００００Ｇから７０００Ｇに変更し、２０μｍ以上の凝集物を除去した以外は、実施例３と同様にして評価用の磁気シートを作製した。
【実施例５】
【００９１】
再処理工程を行わなかったこと以外は、実施例１と同様にして評価用の磁気シートを作製した。
【実施例６】
【００９２】
連続式遠心分離機の条件を重力加速度７０００Ｇとして粒子径が20μｍ以上の凝集物を除去し、再処理工程を行わなかったこと以外は、実施例１と同様にして評価用の磁気シートを作製した。
（比較例１）
凝集物除去工程を行わなかった以外は、実施例５と同様にして評価用の磁気シートを作製した。
【００９３】
得られた評価用の磁気シートを下記の方法で評価した。
【００９４】
〈磁性層の表面粗さ〉
磁気シートの磁性層をＺＹＧＯ社製汎用三次元表面構造解析装置ＮｅｗＶｉｅｗ５０００による走査型白色光干渉法にてＳｃａｎ  Ｌｅｎｇｔｈを５μｍで測定した。測定視野は、３５０μｍ×２６０μｍである。磁性層の中心線平均表面粗さをＲａとして求めた。
【００９５】
〈Ｃ／Ｎ測定〉
磁気シートの電磁変換特性測定には、ドラムテスターを用いた。ドラムテスターには電磁誘導型ヘッド（トラック幅２５μｍ、ギャップ０．１μｍ）とＭＲヘッド（トラック幅８μｍ）を装着し、誘導型ヘッドで記録、ＭＲヘッドで再生を行った。両ヘッドは回転ドラムに対して異なる場所に設置されており、両ヘッドを上下方向に操作することで、トラッキングを合わせることができる。磁気シートから長手方向に６０ｃｍを切り出し、更に４ｍｍ幅に加工して回転ドラムの外周に巻き付けた。
【００９６】
出力及びノイズは、ファンクションジェネレータにより波長０．２μｍの矩形波を書き込み、ＭＲヘッドの出力をスペクトラムアナライザーに読み込んだ。０．２μｍのキャリア値を媒体出力Ｃとした。また０．２μｍの矩形波を書き込んだときに、出力及びシステムノイズを差し引いた値の積分値をノイズ値Ｎとして用いた。更に両者の比をとってＣ／Ｎとし、Ｃ、Ｃ／Ｎともにリファレンスとして用いている比較例１の磁気シートの値との相対値を求めた。
【００９７】
〈磁気特性〉
磁気特性は、試料振動型磁束計を使用して、２５℃、外部磁場１２７３．３ｋＡ／ｍで定法に従って測定した値である。測定試料の調整は磁気シートを２０枚を張り合わせ、これを直径８ｍｍに打ち抜いて行った。
【００９８】
【表１】
2009016014.tif 000003
【００９９】
表１から明らかなように、本発明に係る、連続式遠心分離機による凝集物除去工程を経て、分散用メディアを使用した塗料分散工程を行った実施例１〜６は、凝集物除去工程を行わなかった比較例１に比較して、磁気特性が良好で磁性層の表面も平滑になるので、高いＣ／Ｎが得られる。さらに、除去した凝集物を再処理手段により再処理したり、混練工程に戻して再処理することにより、さらに高いＣ／Ｎが得られたり、分散時間を短くすることができたり、塗料歩留りを高くすることができる。
【図面の簡単な説明】
【０１００】
【図１】本発明に係る一例の磁性塗料の製造方法のフローチャートである。
【図２】本発明の塗料製造方法で使用する一例の連続式遠心分離機の構造を示す断面図である。
【符号の説明】
【０１０１】
１    連続式遠心分離機
１０    ボール
１１    液体排出口
１２    沈下物排出口
２０    スクリュー軸
Ｍ´    磁性塗料
Ｍ      凝集物が排除された磁性塗料
Ｃ    凝集物
【図１】
2009016014.tif 000004
【図２】
2009016014.tif 000005